(57)【要約】【課題】複屈折を低減できるポリイミド材料を合成するためのアミノ化合物及びその製造方法を提供すること。【解決手段】下記の一般式（Ｉ）で表されるトリプチセンジアミン【化１】2004217536.tif 000006［式中、Ｘ及びＹの一方はＮＨ２基を示し、他方は水素又はＲ３を表し、Ｒ１、Ｒ２、Ｒ３は同じでもあるいは異なっていてもよく、水素、ハロゲン又は炭素原子数１〜８のハロゲン化アルキルを示す。］４−ニトロアントラニル酸のジアゾ化物をアントラセン誘導体と反応させ、得られたトリプチセンのニトロ置換体を還元することを特徴とする一般式（Ｉ）で表されるトリプチセンジアミンの製造方法。【特許請求の範囲】
【請求項１】
下記の一般式（Ｉ）で表されるトリプチセンジアミン
【化１】
2004217536.tif 000004
［式中、Ｘ及びＹの一方はＮＨ２基を示し、他方は水素又はＲ３を表し、Ｒ１、Ｒ２、Ｒ３は同じでもあるいは異なっていてもよく、水素、ハロゲン又は炭素原子数１〜８のハロゲン化アルキルを示す。］
【請求項２】
一般式（ＩＩ）で表されるトリプチセンのニトロ置換体を還元することを特徴とする請求項１記載の一般式（Ｉ）で表されるトリプチセンジアミンの製造方法。
【化２】
2004217536.tif 000005
［式中、Ｘ及びＹの一方はＮＯ２基を示し、他方は水素又はＲ３を表し、Ｒ１、Ｒ２、Ｒ３は同じでもあるいは異なっていてもよく、水素、ハロゲン又は炭素原子数１〜８のハロゲン化アルキルを示し、Ｒ４はＮＯ２又はＮＨＲ５を示し、Ｒ５はアシル基を示す。］
【請求項３】
４−ニトロアントラニル酸のジアゾ化物をアントラセン誘導体と反応させ、得られた一般式（ＩＩ）で表されるトリプチセンのニトロ置換体を還元することを特徴とする請求項１記載の一般式（Ｉ）で表されるトリプチセンジアミンの製造方法。
【発明の詳細な説明】
【０００１】
【発明の属する技術分野】
本発明は、ポリイミド樹脂、ポリアミド樹脂、ポリアミドイミド樹脂等の原料、エポキシ樹脂硬化剤等に用いられるアミノ化合物に関する。また、特に本発明は、光導波路、光フィルタ、レンズ等の光部品のための、耐熱性に優れた屈折率及び複屈折率の小さいポリイミド樹脂の合成に適用されるジアミノ化合物に関する。
【０００２】
【従来の技術】
ポリイミド樹脂は、耐熱性、電気的特性、機械的物性に優れたエンジニアリングプラスチックとして知られており、電子機器分野における保護材料、絶縁材料あるいは構造材料として広く用いられている。このような分野では、例えば、ＬＳＩの層間絶縁膜やプリント板などでは、低誘電率、低熱膨張係数、低吸湿性を有することが求められてきた。また、最近ではポリイミドは光通信分野にも適用され始めている。光通信分野特に光導波路用材料としては、上記のようなポリイミドの特性に併せて屈折率が低いことが期待されている。また、一般に光学材料として有機ポリマを適用しようとした場合、耐熱性、光透過性、低屈折性、低熱膨張性、低吸湿性などのほかに複屈折率の低いことが期待されている。光が複屈折を有する透明媒体中に進入した場合、媒体の光学的異方性により、方向により光の速度が異なる結果、例えば、複屈折の大きい材料を光学レンズに使用すると、光のコントラストが低下し、鮮明な像が得られないなどの問題が生じるからである。
【０００３】
光学部品用ポリイミドとしては、例えば、特許文献１及び特許文献２には、ポリイミド骨格を剛直構造にし、フッ素置換基を導入することにより、熱膨張係数、誘電率、屈折率を低減できるという報告が示されている。しかし、光部品用材料として重要な複屈折率については全く触れられていない。本発明者らは、特定のトリプチセンジアミン類を用いたポリイミド樹脂が上記のような光学特性に優れることを見出したが、従来必ずしもこのようなジアミン類を容易に合成する方法は知られていなかった。
【０００４】
【特許文献１】特開平２−２５１５６４号公報
【特許文献２】特開平３−７２５２８号公報
【０００５】
【発明が解決しようとする課題】
本発明の目的は、ポリイミド樹脂、ポリアミド樹脂、ポリアミドイミド樹脂等の原料、エポキシ樹脂硬化剤等に用いられるアミノ化合物、また、特に従来の光学用ポリイミドで問題であった複屈折を低減できるポリイミド材料を合成するためのアミノ化合物及びその製造方法を提供することにある。
【０００６】
【課題を解決するための手段】
本発明は、下記の一般式（Ｉ）で表されるトリプチセンジアミンを提供するものである。
【０００７】
【化３】
2004217536.tif 000002
［式中、Ｘ及びＹの一方はＮＨ２基を示し、他方は水素又はＲ３を表し、Ｒ１、Ｒ２、Ｒ３は同じでもあるいは異なっていてもよく、水素、ハロゲン又は炭素原子数１〜８のハロゲン化アルキルを示す。］
本発明はまた、４−ニトロアントラニル酸のジアゾ化物をアントラセン誘導体と反応させ、得られたトリプチセンのニトロ置換体を還元することを特徴とする一般式（Ｉ）で表されるトリプチセンジアミンの製造方法を提供するものである。
【０００８】
【発明の実施の形態】
本発明の上記一般式（Ｉ）のトリプチセンジアミン類は、一般式（ＩＩ）で表されるトリプチセンのニトロ置換体を還元することによって合成することが出来る。
【０００９】
【化４】
2004217536.tif 000003
［式中、Ｘ及びＹの一方はＮＯ２基を示し、他方は水素又はＲ３を表し、Ｒ１、Ｒ２、Ｒ３は同じでもあるいは異なっていてもよく、水素、ハロゲン又は炭素原子数１〜８のハロゲン化アルキルを示し、Ｒ４はＮＯ２又はＮＨＲ５を示し、Ｒ５はアセチル基などのアシル基を示す。］
【００１０】
この一般式（ＩＩ）で表されるニトロ置換体は置換アントラセンと４−ニトロアントラニル酸のジアゾ化物を反応させることによって得ることが出来る。この反応の反応溶媒はジクロロメタン、１，２−ジメトキシエタンなどを用いることが出来る。反応温度は０〜５℃、反応時間は２〜８時間程度が好適である。
一般式（ＩＩ）のトリプチセンのニトロ置換体の還元には、通常の還元手段が適用できる。例えば、Ｐｄ−炭素、白金黒などを触媒とする水素による接触還元、錫と塩酸、鉄と塩酸あるいは亜鉛末と塩酸などの金属と酸による還元などを用いることが出来る。この反応の反応溶媒としては、テトラヒドロフラン、メタノール、エタノール、酢酸エチル、ジメチルスルホキシドなどを用いることが出来る。反応温度は５〜１２０℃、反応時間は１〜１５時間程度が好適である。
【００１１】
【実施例】
以下、実施例を挙げて本発明を具体的に説明するが、本発明の様態はこれに限定されない。
（実施例１）  ２，６−ジアミノトリプチセンの合成
まず、以下の方法により、２−アセトアミノ−６及び７−ニトロトリプチセン（ＩＩＡ及びＩＩＢ）を合成した。
４−ニトロアントラニル酸３．５ｇ（０．０１９ｍｏｌ）をＴＨＦ１００ｇに溶解し、この溶液に、氷冷、攪拌下、亜硝酸イソペンチル３．５ｇ（０．０３０ｍｏｌ）を１時間かけて加え、滴下終了後更に１時間攪拌を続けた。白色の結晶が析出するのでこれを濾取、ＴＨＦ（テトラヒドロフラン）で洗浄し亜硝酸イソペンチルを含まないジアゾニウム塩の結晶を得た。１，２−ジメトキシエタン２０ｍｌ中にこのジアゾニウム塩を懸濁し、２−アセトアミノアントラセン５ｇ（０．２１３ｍｏｌ）の１，２−ジメトキシエタン４００ｍｌ溶液中に、８５〜８６℃に加熱し、還流下に少量ずつ、１時間３０分かけて加えた。反応をＴＬＣ（薄層クロマトグラフィ）でチェックしたところ、未反応の２−アセトアミノアントラセンが認められたので、３．５ｇの４−ニトロアントラニル酸を上記と同様に反応させて得たジアゾニウム塩を追加して加えた。反応生成物を酢酸エチルとヘキサンを展開溶媒とするシリカゲルを用いたカラムクロマトグラフィによって精製し、２種のトリプチセン誘導体、２−アセトアミノ−６及び７−ニトロトリプチセン（ＩＩＡ及びＩＩＢ）をそれぞれ１．５ｇずつ得た。
【００１２】
次に、上記２−アセトアミノ−６−ニトロトリプチセン（ＩＩＡ）を還元して、２−アセトアミノ−６−アミノトリプチセンを合成した。２−アセトアミノ−６−ニトロトリプチセン（ＩＩＡ）２．２ｇのテトラヒドロフラン５０ｍｌ溶液に塩酸１０ｍｌを加え、この中に、室温で攪拌下に亜鉛末８．５ｇを少量ずつ添加した。８時間攪拌を続け、ＴＬＣでニトロ体が消失したことを確認し、溶液を減圧で濃縮した。水を加えて炭酸ナトリウムでアルカリ性とし、生じた沈殿を濾取した。かくして、２−アセトアミノ−６−アミノトリプチセンの粗生成物を得、これを酢酸エチルとヘキサンを展開溶媒として、シリカゲルを用いたカラムクロマトグラフィによって精製した。殆ど白色の結晶として、２−アセトアミノ−６−アミノトリプチセンが１．８ｇ（収率：９０％）得られた。
【００１３】
次に、アセトアミノ基を加水分解することにより、２，６−ジアミノトリプチセン（ＩＡ）を合成した。２−アセトアミノ−６−アミノトリプチセン１．８ｇを酢酸１００ｍｌに溶解し、濃塩酸１５ｍｌを加え１００℃で加熱した。ＴＬＣで反応が完結したことを確認して冷却後水を加え、炭酸ナトリウムでアルカリ性にし、生じる沈殿物を濾取、水洗、乾燥し２，６−ジアミノトリプチセン（ＩＡ）を得た（１．５ｇ、反応収率９６％）。シリカゲル及び／あるいはアルミナでカラムクロマトグラフィを行って精製した。
２，６−ジアミノトリプチセン（ＩＡ）：
殆ど白色の粉末状固体
融点２２６℃
１Ｈ−核磁気共鳴スペクトル（ＣＤＣｌ３）δ（ｐｐｍ）：３．４９（ｓ、４Ｈ）、５．１５（ｓ、２Ｈ）、６．２５（ｍ、２Ｈ）、６．７４（ｍ、２Ｈ）、６．９２（ｍ、２Ｈ）、７．１０（ｍ、２Ｈ）、７．２９（ｍ、２Ｈ）
【００１４】
（実施例２）  ２，７−ジアミノトリプチセンの合成
２−アセトアミノ−７−ニトロトリプチセンを用いた以外は実施例１と同じ方法で、反応収率９５％で２，７−ジアミノトリプチセンを得た。
２，７−ジアミノトリプチセン（ＩＢ）：
融点２４０℃
１Ｈ−核磁気共鳴スペクトル（ＣＤＣｌ３）δ（ｐｐｍ）：３．５０（ｓ、４Ｈ）、５．１３（ｓ、１Ｈ）、５．１８（ｓ、１Ｈ）、６．２５（ｍ、２Ｈ）、６．７４（ｍ、２Ｈ）、６．９２（ｍ、２Ｈ）、７．１０（ｍ、２Ｈ）、７．２９（ｍ、２Ｈ）
【００１５】
（実施例３）
２−アセトアミノアントラセンの代わりに２−ニトロアントラセンを用いた以外は合成例１と同じ方法で４−ニトロアントラニル酸のジアゾニウム塩と同様な反応を行った。得られたトリプチセン誘導体、２，６−及び２，７−ジニトロトリプチセンをＰｄ−Ｃを触媒として水素で接触還元し、２，６−及び２，７−ジアミノトリプチセンを得た。このものは、実施例１で得られたＩＡ及びＩＢと同じものであることがＮＭＲスペクトルより確認された。
【００１６】
（比較例１）
実施例１と同様の方法で、４−ニトロアントラニル酸の代わりに５−ニトロアントラニル酸を用いてトリプチセン誘導体の合成を行った。５−ニトロアントラニル酸は亜硝酸イソペンチルとの反応が十分に進行せず、殆ど目的とするトリプチセンのニトロ置換体を得ることが出来なかった。
【００１７】
以上説明したように、本発明の方法、すなわち４−ニトロアントラニル酸誘導体のジアゾ化物をアントラセン誘導体と反応させ、得られたトリプチセンのニトロ置換体を還元することにより一般式（Ｉ）で表されるトリプチセンジアミンを容易に製造することが可能である。
【００１８】
【発明の効果】
本発明の新規な芳香族ジアミンは、高分子材料のモノマー、例えばポリアミド、ポリイミド、ポリアミドイミド樹脂等の原料、あるいはエポキシ化合物等の硬化剤として有用な化合物である。本発明のトリプチセン骨格を有するポリイミド樹脂は、アミノトリプチセン構造をポリイミドの基本骨格に導入することにより、堅固で非平面的構造を持つイミド結合を形成し、このため剛直性や低複屈折性が付与され、極めて高い耐熱性と優れた寸法安定性や機械的強度及び電気的特性並びに優れた光学的特性を有する。また、本発明の製造方法によれば、本発明の芳香族ジアミンを収率良く得ることができる。